(57)【要約】【課題】  義歯床辺縁部の義歯床面と軟質裏装材との境目部分をスムーズな移行面に仕上げることが可能であり、義歯床面まで研磨してしまい義歯床面を粗らしてしまうことのない歯科用研磨具を提供する。【解決手段】  セル数１０〜２５０個／２５ｍｍ，伸び率５０〜５００％，引張強度１００〜５００ｋＰａの軟質発泡材料から成り、研磨砥粒を含まない歯科用研磨具とする。更に、軟質発泡材料が、軟質ウレタンフォーム，ポリエチレンフォーム，天然ゴムフォーム，クロロプレン系ゴムフォーム，ニトリルゴムフォーム，エチレンプロピレンゴムフォーム，スチレンフォーム，シリコンフォームから選ばれる１種であったり、その形状が、中心に回転工具の軸に取り付けるためのネジを通すための中心穴を有する円盤型であったり、あるいは、形状が、長軸方向に回転中心軸を有する砲弾型であると好ましい。【選択図】  なし【特許請求の範囲】
【請求項１】
セル数１０〜２５０個／２５ｍｍ，伸び率５０〜５００％，引張強度１００〜５００ｋＰａの軟質発泡材料から成り、研磨砥粒を含まない歯科用研磨具。
【請求項２】
軟質発泡材料が、軟質ウレタンフォーム，ポリエチレンフォーム，天然ゴムフォーム，クロロプレン系ゴムフォーム，ニトリルゴムフォーム，エチレンプロピレンゴムフォーム，スチレンフォーム，シリコンフォームから選ばれる１種である請求項１に記載の歯科用研磨具。
【請求項３】
形状が、中心に回転工具の軸に取り付けるためのネジを通すための中心穴を有する円盤型である請求項１または２に記載の歯科用研磨具。
【請求項４】
形状が、長軸方向に回転中心軸を有する砲弾型である請求項１または２に記載の歯科用研磨具。
【発明の詳細な説明】
【技術分野】
【０００１】
本発明は、義歯床面に裏装された軟質裏装材等の歯科用材料の研磨に使用される歯科用研磨具に関する。
【背景技術】
【０００２】
義歯装着患者の中で粘膜が菲薄になった患者や骨の隆起が激しい患者の場合には、義歯床面と粘膜との間に強い当たりが生じ疼痛が発生する。この疼痛を緩和するために、義歯床面の粘膜面側表面にシリコーンゴムを接着させる裏装が行われている。この裏装に用いられる材料は一般に軟質裏装材と呼ばれ、加熱硬化型シリコーンや室温硬化型シリコーンが使用されており、最近では操作が簡単であるため室温硬化型シリコーンが広く使用されようになっている。このような軟質裏装材を用いた裏装は、義歯床面の粘膜面側の表面に軟質裏装材を塗布・築盛し、口腔内、又はフラスコ内（あるいは口咬器）の模型上で適合調整し、その後、硬化・接着させることで行われている。その際、特に義歯床辺縁部である義歯床面と軟質裏装材との境目部分は、研磨砥粒を含んだシリコーン製の研磨剤や研磨砥粒を含んだバフ材からなる研削具（例えば、特許文献１参照。）で研磨されスムーズに仕上げる必要がある。
【０００３】
しかし、軟質裏装材はゴム質であるため研磨し難く、且つ仕上げるまでには粗さの異なる数種類の研磨具を段階的に用いる必要があるので研磨作業には時間が掛かっていた。またこの研磨作業は、義歯床面と軟質裏装材との境目の研磨であるため、軟質裏装材のみならず義歯床面まで同時に研磨してしまい義歯床面を必要以上に粗してしまうことがあった。その結果、義歯床面の細菌繁殖を助長してしまう可能性があった。そのため、義歯床辺縁部の義歯床面と軟質裏装材料との境目を研磨によって義歯床面を傷つけることなくスムーズに仕上げることは非常に難しく、熟練を要し時間の掛かる作業となっていた。
【先行技術文献】
【特許文献】
【０００４】
【特許文献１】特開平１１−２７７４５３号公報
【発明の概要】
【発明が解決しようとする課題】
【０００５】
そこで本発明は、義歯床辺縁部の義歯床面と軟質裏装材料との境目の研磨において、義歯床面を傷つけることなく簡単に素早く仕上げることが可能な歯科用研磨具を提供することを課題とする。
【課題を解決するための手段】
【０００６】
本発明者等は前記課題を解決するために鋭意検討した結果、特定の軟質発泡材料を研磨砥粒を含ませずに用いると、前記課題を解決することが可能であることを見出して本発明を完成させた。
【０００７】
即ち本発明は、セル数１０〜２５０個／２５ｍｍ，伸び率５０〜５００％，引張強度１００〜５００ｋＰａの軟質発泡材料から成り、研磨砥粒を含まない歯科用研磨具である。更に、軟質発泡材料が、軟質ウレタンフォーム，ポリエチレンフォーム，天然ゴムフォーム，クロロプレン系ゴムフォーム，ニトリルゴムフォーム，エチレンプロピレンゴムフォーム，スチレンフォーム，シリコンフォームから選ばれる１種であったり、その形状が、中心に回転工具の軸に取り付けるためのネジを通す中心穴を有する円盤型であったり、あるいは、形状が、長軸方向に回転中心軸を有する砲弾型であると好ましいことを見出したのである。
【発明の効果】
【０００８】
本発明に係る歯科用研磨具は、従来の研磨具と比較して義歯床面を傷つけることなく簡単に素早く義歯床辺縁部の義歯床面と軟質裏装材料との境目の研磨を行うことが可能な歯科用研磨具である。
【発明を実施するための形態】
【０００９】
本発明に係る歯科用研磨具は、セル数１０〜２５０個／２５ｍｍ，伸び率５０〜５００％，引張強度１００〜５００ｋＰａの軟質発泡材料から成り、研磨砥粒を含まないことを特徴とする。本発明で用いる軟質発泡材料は、合成樹脂中にガスを細かく分散させ発泡状（フォーム）または多孔質形状に成形されたものを指し、固体である合成樹脂と気体の不均一分散系の物質である。軟質発泡材料としては、例えば、軟質ウレタンフォーム，ポリエチレンフォーム，天然ゴムフォーム，クロロプレン系ゴムフォーム，ニトリルゴムフォーム，エチレンプロピレンゴムフォーム，スチレンフォーム，シリコンフォームを例示することができ、特に軟質ウレタンフォームが適している。
【００１０】
本発明に係る歯科用研磨具に用いる軟質発泡材料は、セル数が１０〜２５０個／２５ｍｍであることが必要である。特に３０〜２００個／２５ｍｍであることが好ましい。１０個／２５ｍｍ未満では、その大きさが１０ｍｍ前後の比較的小さい歯科用研磨具として使用する際に、セルの大きさが相対的に大きくなりすぎて歯科用研磨具の形状を維持することが難しくなる。２５０個／２５ｍｍを超えると本発明の特徴である研磨性能が得られない。
【００１１】
本発明に係る歯科用研磨具に用いる軟質発泡材料は、伸び率５０〜５００％、及び引張強度１００〜５００ｋＰａであることが必要である。伸び率が５０％未満及び／または引張強度が１００ｋＰａ未満であると軟質発泡材料が脆くなりすぎて研磨に使用できない。一方、伸び率が５００％を超えたり、引張強度が５００ｋＰａを超えると研磨後の軟質歯科用材料の表面が荒れてしまい、また軟質歯科用材料が軟質裏装材の場合には義歯床面との接着部分が剥がれてしまう。好ましくは、伸び率６０〜４００％，引張強度１２０〜４００ｋＰａである。
【００１２】
本発明での伸び率は以下に説明する伸び率を意味する（JIS K6400-5  軟質発泡材料―物理特性の求め方―  第５部  引張強さ、伸びの試験方法を参照、但し、サンプル形状が異なる）。伸び率は、試験片（２０ｍｍ×１０ｍｍ×７５ｍｍ）が破断したときの伸び具合の値で、下記の式より求められる。
Ｅｂ＝（Ｌ−Ｌ０）／Ｌ０×１００
Ｅｂ：伸び率（％）
Ｌ  ：破断時の標線間距離（ｍｍ）
Ｌ０  ：破断前の標線間距離（ｍｍ）
【００１３】
本発明の引張強度は以下に説明する強度を意味する（JIS K6400-5  軟質発泡材料―物理特性の求め方―  第５部  引張強さ、伸びの試験方法を参照、但し、サンプル形状が異なる）。引張強度は試験片（２０ｍｍ×１０ｍｍ×７５ｍｍ）を破断するまで一定速度（５０ｍｍ／ｍｉｎ．）で引張り、試験片が破断するまでの間に示した最大力を試験片の断面積で除した値で、下記の式より求められる。
Ｔｂ＝Ｆ／Ａ×１０３
Ｔｂ：引張強度（ｋPa）
Ｆ  ：破断時の最大応力（Ｎ）
Ａ  ：測定前の断面積の平均値（ｍｍ２）
【００１４】
本発明に係る歯科用研磨具に用いられる軟質発泡材料は、軟質ウレタンフォームが最も好ましい。軟質ウレタンフォームは、ポリウレタンフォームであり、ポリオールとポリイソシアネートとを主成分として、発泡剤，整泡剤，触媒，着色剤等を混合し樹脂化させながら発泡させたものであり、気泡が連通し柔らかくて復元性のあるウレタンフォームである。軟質ウレタンフォームは、ポリエーテルフォームやポリエステルフォーム等の種類や性状は従来から一般的に用いられているものが使用可能であるが、低反発性の軟質ウレタンフォームは研磨用途には適していない。
【００１５】
本発明に係る歯科用研磨具は、その形状が、中心に回転工具の軸に取り付けるためのネジを通す中心穴を有する円盤型であることが好ましい。この形状であれば軟質歯科材料の、特に軟質裏装材の研磨に適している。この実施形態では、従来の歯科用研磨具と同様に歯科用の回転工具の回転部に取り付けて使用することが可能である。
【００１６】
本発明に係る歯科用研磨具は、その形状が、長軸方向に回転中心軸を有する砲弾型であることが好ましい。この形状であれば軟質歯科材料の、特に歯牙に充填された後のシリコーン系の仮封材の研磨に適している。砲弾型の長さ方向の回転中心軸には、回転工具に取り付けるためのステンレス等の金属製軸が取り付けられていることが好ましい。
【実施例】
【００１７】
＜実施例１＞
市販の軟質ウレタンフォーム材１（商品名  ＥＲ−１，イノアックコーポレーション製）（セル数  ６５個／２５ｍｍ，伸び率  ３７０％，引張強度  １４２ｋＰａ）を直径２５ｍｍ、厚さ１０ｍｍの円盤型に成型し、中心に歯科用回転工具の回転軸に取り付けるためのネジを通す中心穴（φ２ｍｍ）を設けた。歯科用回転工具（商品名  マイクロモーター  ＬＭ−１；ジーシー社製）に取り付け、下記の試験を実施した。
【００１８】
＜実施例２＞
市販の軟質ウレタンフォーム材２（商品名  ＥＭＯ，イノアックコーポレーション製）（セル数  ５５個／２５ｍｍ，伸び率  １９３％，引張強度  ３４９ｋＰａ）を直径１５ｍｍ、長さ２５ｍｍの砲弾型に成型し、砲弾型の中心軸線上に歯科用回転工具の回転軸に取り付けるためのステンレス製の軸（φ２．３ｍｍ）を砲弾型の底部のみから軸が２０ｍｍ露出するように接着固定した。歯科用回転工具（商品名  マイクロモーター  ＬＭ−１；ジーシー社製）に取り付け、実施例１と同様の試験を実施した。
【００１９】
＜実施例３＞
市販の天然ゴムフォーム（商品名  グレースポンジ，篠田ゴム株式会社）（セル数  ２００個／２５ｍｍ，伸び率  ７５％，引張強度  ２０３ｋＰａ）を直径２５ｍｍ、厚さ１０ｍｍの円盤型に成型し、中心に歯科用回転工具の回転軸に取り付けるためのネジを通す中心穴（φ２ｍｍ）を設けた。歯科用回転工具（商品名  マイクロモーター  ＬＭ−１；ジーシー社製）に取り付け、実施例１と同様の試験を実施した。
【００２０】
＜義歯床辺縁部の研磨試験１＞
市販の義歯床用材料（商品名  アクロン，ジーシー社製）で作製された板（６５×２０×５ｍｍ）上の半分にプライマー（商品名  ジーシーリライン  プライマー（レジン用），ジーシー社製）を塗布し、軟質裏装材料であるジーシーリラインソフト（株式会社ジーシー）を厚さ１ｍｍに築盛した。３５℃水中にて５分間硬化させた後、接着していない部分をハサミで切り取り、義歯床用材料と軟質裏装材料との移行部を専用バー（商品名  ジーシーリライン  形態修正用ポイント（シリコーン用），ジーシー社製）にて研磨し、その後、実施例１〜３及び後述する各比較例の歯科用研磨具にて仕上げ研磨を行った。使用後の歯科用研磨具の状態，軟質裏装材料の表面滑沢性，及び義歯床を傷つけることなく研磨に要した時間を観察した。結果を表１に纏めて示す。
【００２１】
＜歯科用研磨具の状態＞
Ａ  ：  使用前とほとんど変化がなかった
Ｂ  ：  多少の傷みは確認されたが使用可能
Ｃ  ：  千切れてしまっている箇所があり、これ以上使用できない
＜軟質裏装材料の表面滑沢性＞
Ａ  ：  滑沢な表面が得られた
Ｂ  ：  ややざらついているが、滑沢な表面が得られた
Ｃ  ：  表面のざらつきが消えず、滑沢な表面が得られなかった
＜研磨に要した時間＞
Ａ  ：  ２５秒未満
Ｂ  ：  ２５〜５０秒
Ｃ  ：  ５０秒を超える
【００２２】
比較例１として、市販の専用仕上げ用ホイール（商品名  仕上げ用ホイール(シリコーン用)；ジーシー社製）（研磨砥粒入り）を用い、実施例１と同様の試験を行った。
【００２３】
比較例２として、市販の従来のシリコーン製の研磨具（商品名  ブラウンシリコーンポイント；ジーシー社製）（フォームではない）を用い、実施例１と同様の試験を行った。
【００２４】
比較例３として市販の軟質ウレタンフォーム材３（無印良品製）（セル数  ６３個／２５ｍｍ，伸び率  １５０％，引張強度  ９６ｋＰａ）を直径２５ｍｍ、厚さ１０ｍｍの円盤型に成型し、中心に歯科用回転工具の回転軸に取り付けるためのネジを通す中心穴（φ２ｍｍ）を設けた。歯科用回転工具（商品名  マイクロモーター  ＬＭ−１；ジーシー社製）に取り付け、実施例１と同様の試験を行った。
【００２５】
＜義歯床辺縁部の研磨試験２＞
軟質裏装材料であるジーシーリラインソフトを、別の軟質裏装材料であるジーシーリラインエクストラソフト（株式会社ジーシー）に代えた以外は、＜義歯床辺縁部の研磨試験１＞と同様の試験を実施し観察を行った。結果を表１に纏めて示す。  
【００２６】
表１から明らかなように、本発明に係る歯科用研磨具は義歯床面を傷つける虞が無いため境界部分を気にせず研磨することができるので、滑沢性の良い研磨面を簡単に得ることができた。それに対して比較例１は、境界部分を気にせずに研磨すると義歯床面まで研磨して粗してしまうため慎重に作業を行う必要があり、多くの時間を要した。比較例２は軟質裏装材料の研磨が不十分であり、比較例３は歯科用研磨具が千切れてしまい使用できなかった。
【００２７】
＜表１＞
2013027585.tif 000002